실시 예 1 에 있 어서 , 표층 ( A ) 용 폴리프로필렌 원료 로서 결정 성 폴리프로필렌 ( PP ( a ) ) 100 질량 부를 A 층 의 단축 의 용융 압출기 에 공급 하 고 , 그것 이외 에 는 실시 예 1 과 마찬가지 의 방법 에 의해 두께 24 ㎛ 의 이축 배향 폴리프로필렌 필름 을 얻 었 다 . 얻 어 진 필름 의 물 성 및 평가 결과 를 표 1 에 나타낸다 .